(57)【要約】【課題】架橋されたヒアルロン酸およびコラーゲンを含む、注入可能な真皮充填剤組成物を提供する。【解決手段】ヒアルロン酸およびコラーゲンは、本明細書に記載される水溶液中で架橋されてもよい。この過程で得られる架橋高分子マトリクスは、ヒトの美容および治療製品のためのインプラントおよび充填剤のためのヒドロゲルとして使用されてもよい。【選択図】図２
2018177818.tif 000002
【特許請求の範囲】
【請求項１】
架橋高分子マトリクスであって、
ヒアルロン酸構成成分と、
Ｉ型コラーゲンまたはＩＩＩ型コラーゲン由来のコラーゲン構成成分と、
を含み、前記ヒアルロン酸構成成分は、架橋構成成分によって、前記コラーゲン構成成分に架橋され、
前記架橋構成成分は、複数の架橋単位を含み、前記架橋単位の少なくとも一部分は、エステル結合またはアミド結合を含む、
架橋高分子マトリクス。
【請求項２】
約０．５〜約７の前記ヒアルロン酸構成成分対前記コラーゲン構成成分の重量比を有する、請求項１に記載の架橋高分子マトリクス。
【請求項３】
前記ヒアルロン酸構成成分は、約５００，０００ダルトン〜約１０，０００，０００ダルトンの平均分子量を有する、請求項１に記載の架橋高分子マトリクス。
【請求項４】
水、約１００ｍＭ〜約２００ｍＭの濃度の塩化ナトリウム、約２ｍＭ〜約３ｍＭの濃度の塩化カリウム、および約５ｍＭ〜約１５ｍＭの濃度のリン酸緩衝液を含む、水性液体をさらに含み、前記液体のｐＨは、約７〜約８である、請求項１に記載の架橋高分子マトリクス。
【請求項５】
組成物であって、
ヒアルロン酸、
コラーゲン、
水溶性結合剤及び
緩衝液を含み、
水溶液である、
前記組成物。
【請求項６】
トリアゾール、フッ素化フェノール、スクシンイミド、またはスルホスクシンイミドを含む、活性化剤をさらに含む、請求項５に記載の組成物。
【請求項７】
前記ヒアルロン酸構成成分は、約１，０００，０００ダルトン〜約５，０００，０００ダルトンの平均分子量を有する、請求項５に記載の架橋高分子マトリクス。
【請求項８】
前記コラーゲンは、Ｉ型コラーゲンである、請求項５に記載の架橋高分子マトリクス。
【請求項９】
前記コラーゲンは、ＩＩＩ型コラーゲンである、請求項５に記載の架橋高分子マトリクス。
【請求項１０】
前記緩衝液は、２−（Ｎ−モルホリノ）エタンスルホン酸を含む、請求項５に記載の架橋高分子マトリクス。
【請求項１１】
ヒアルロン酸およびコラーゲンを架橋する方法であって、
反応前水溶液を形成するために、水溶液中でヒアルロン酸およびコラーゲンを溶解することであって、前記反応前水溶液は、塩をさらに含み、約４未満のｐＨを有する、水溶液中でヒアルロン酸およびコラーゲンを溶解することと、
前記ヒアルロン酸、
前記コラーゲン、
水溶性カルボジイミド、
Ｎ−ヒドロキシスクシンイミドまたはＮ−ヒドロキシスルホスクシンイミド及び
前記塩とを含む、
架橋反応混合物を形成するために、前記反応前水溶液を修飾することであって、
前記架橋反応は、前記反応前水溶液よりも高いｐＨを有する、
前記反応前水溶液を修飾すること及び前記架橋反応混合物を反応させ、それにより前記ヒアルロン酸および前記コラーゲンを架橋することとを含む、
前記方法。
【請求項１２】
架橋反応混合物を形成するために前記反応前水溶液を修飾することは、前記反応前水溶液の前記ｐＨを増加させることと、前記水溶性カルボジイミドを添加する前に、実質的な量の繊維形成を生じさせることと、を含む、請求項１１に記載の方法。
【請求項１３】
架橋反応混合物を形成するために前記反応前水溶液を修飾することは、実質的に任意の繊維形成が生じる前に、前記水溶性カルボジイミドを前記反応前水溶液を添加することを含む、請求項１１に記載の方法。
【請求項１４】
前記塩は、前記架橋反応混合物中に約８０ｍＭ〜約３３０ｍＭの濃度の塩化ナトリウムを含む、請求項１１に記載の方法。
【請求項１５】
前記水溶性カルボジイミドは、前記架橋反応混合物中の約２０ｍＭ〜約１００ｍＭの濃度の１−エチル−３−（３−ジメチルアミノプロピル）カルボジイミドである、請求項１１に記載の方法。
【請求項１６】
前記架橋反応混合物は、約１０ｍＭ〜約１Ｍの濃度を有する非配位性緩衝液をさらに含む、請求項１１に記載の方法。
【請求項１７】
約１０ミクロン〜１００ミクロンの細孔径を有するメッシュを通して、前記架橋高分子マトリクスを微粒子化することをさらに含む、請求項１１に記載の方法。
【請求項１８】
透析によって、前記架橋分子マトリクスを滅菌することをさらに含み、
前記透析は、リン酸緩衝液、塩化カリウム、および塩化ナトリウムを含む滅菌リン酸緩衝溶液に対し、前記滅菌リン酸緩衝溶液は、ヒト生理学的流体に対して実質的に等浸透圧性であり、
前記透析は、約５，０００ダルトン〜約１，０００，０００ダルトンの分画分子量を有する膜を通す、
請求項１１に記載の方法。
【請求項１９】
請求項１１に記載の過程によって調製される、架橋高分子マトリクス。
【請求項２０】
軟組織美容製品であって、
ヒト組織中に注入またはインプラントするのに好適な形態を有する、美容デバイス及び  ヒト組織中に前記美容デバイスを注入またはインプラントするための説明書を含むラベルを備え、
前記美容デバイスは、
ヒアルロン酸構成成分及び
コラーゲン構成成分を含む、架橋高分子マトリクスを含み、
前記ヒアルロン酸構成成分は、架橋構成成分によって、前記コラーゲン構成成分に架橋され、
前記架橋構成成分は、複数の架橋単位を含み、前記架橋単位の少なくとも一部分は、エステル結合またはアミド結合を含む、
軟組織美容製品。
【請求項２１】
前記コラーゲン構成成分は、Ｉ型コラーゲンまたはＩＩＩ型コラーゲンを含む、請求項２０に記載の製品。
【請求項２２】
架橋高分子マトリクスは、約１〜約３の前記ヒアルロン酸構成成分対前記コラーゲン構成成分の重量比を有する、請求項２０に記載の製品。
【請求項２３】
ヒトの解剖学的特徴の美容的な質を改善する方法であって、
前記ヒトの組織中に美容デバイスを注入またはインプラントし、それにより前記解剖学的特徴の前記美容的な質を改善することを含み、
前記美容デバイスは、
ヒアルロン酸構成成分及び
コラーゲン構成成分を含む、架橋高分子マトリクスを含み、
前記ヒアルロン酸構成成分は、架橋構成成分によって、前記コラーゲン構成成分に架橋され、
前記架橋構成成分は、複数の架橋単位を含み、前記架橋単位の少なくとも一部分は、エステル結合またはアミド結合を含む、
前記方法。
【請求項２４】
前記ヒアルロン酸構成成分は、約１，０００，０００ダルトン〜約３，０００，０００ダルトンの平均分子量を有する、請求項２３に記載の方法。
【発明の詳細な説明】
【技術分野】
【０００１】
関連出願
本願は、２０１１年９月６日出願の米国仮特許出願第６１／５３１，５３３号の優先権を主張し、また米国特許出願第１３／６０３，２１３号の一部継続出願でもあり、それは、２０１１年９月６日出願の米国仮特許出願第６１／５３１，５３３号の優先権を主張し、それらの開示全体は、この特定の参照により本明細書に組み込まれる。
【背景技術】
【０００２】
本発明は概して、真皮充填剤組成物に関し、より具体的には、架橋されたヒアルロン酸およびコラーゲンを含む、注入可能な真皮充填剤組成物に関する。ヒアルロン酸およびコラーゲンは、ヒト組織の主要な構造構成成分である。これらの生体高分子は、細胞培養および再生医療のための組織工学スカフォールドおよび材料を構築するために広く使用されてきた。
【０００３】
皮膚の老化は、進行性の現象であり、経時的に生じ、アルコール摂取、喫煙、および日光曝露などの生活要因によって影響を受ける可能性がある。顔面皮膚の老化は、萎縮、たるむこと、および太ることによって特徴づけられ得る。萎縮は、皮膚組織の厚さの大幅な減少に対応する。皮下組織のたるみは、余分な皮膚および下垂をもたらし、垂れ下がった頬および瞼の発現をもたらす。太ることは、顔面の底部および首の腫れによる過剰な重量増加を指す。これらの変化は典型的には、乾燥、弾力性の損失、および肌荒れと関連する。
【０００４】
ヒアルロン酸（ＨＡ）としても既知であるヒアルロナンは、結合、上皮、および神経組織中で人体全体を通して広く分布している、非硫酸化グリコサミノグリカンである。ヒアルロナンは、皮膚の異なる層中に豊富にあり、そこで例えば、良好な水和を確実にすること、細胞外マトリクスの組織化を補助すること、充填剤材料として機能すること、および組織修復機構に関与することなど、多数の機能を有する。しかしながら、加齢に伴い、皮膚中に存在するヒアルロナン、コラーゲン、エラスチン、および他のマトリクス高分子の量は減少する。例えば、紫外線（例えば、太陽からの）への繰り返される曝露は、真皮細胞に、それらのヒアルロナンの生成を減少させ、かつその分解速度を高めさせる。このヒアルロナン損失は、例えば、欠点、異常、疾病、および／または疾患などの種々の皮膚状態をもたらす。例えば、皮膚中の含水量と真皮組織中のヒアルロナンレベルとの間には強い相関関係がある。皮膚が老化するにつれて、皮膚中のヒアルロナンの量および質は低減する。これらの変化は、皮膚の乾燥およびしわをもたらす。
【０００５】
真皮充填剤は、充填剤がこれらの皮膚状態を治療するために、失われた内因性マトリクス高分子に取って代わるか、または既存のマトリクス高分子の機能を強化／促進するため、軟組織状態の治療および他の皮膚治療において有用である。これまで、真皮充填剤組成物は、しわ、線、ひだ、傷跡を充填するために、かつ真皮組織を強化するために、例えば、薄い唇を膨らませるために、またはくぼんだ目もしくは浅い頬を充填するために、美容用途で使用されてきた。以前の真皮充填剤製品は概して、コラーゲンから作られていた。現代の真皮充填剤組成物で使用される１つの一般的なマトリクス高分子は、ヒアルロナンである。ヒアルロナンは人体にとって天然であるため、それは概して、幅広い種類の皮膚状態に対して良好な耐容性を示し、かなりリスクの低い治療法である。
【０００６】
もともと、ヒアルロナンを含む組成物は、未架橋状態で存在する天然高分子から作られていた。水分子に対して優れた生体適合性および親和性を示すが、天然ヒアルロナンは、真皮充填剤として不十分な生体力学特性を示す。１つの主な理由は、この高分子が未架橋であるため、それが高度に可溶性であり、したがって、皮膚領域中に投与されるとき、迅速に除去されるためである。このインビボ除去は、主に高分子の迅速な分解、主にヒアルロニダーゼを介した酵素分解およびフリーラジカルを介した化学分解によって達成される。したがって、商業的に使用されてはいるが、未架橋ヒアルロナン高分子を含む組成物は、投与後数日以内に分解する傾向があり、したがって、それらの皮膚改善効果を維持するために、かなり頻繁な再注入を必要とする。
【０００７】
これらのインビボ分解経路の効果を最小限に抑えるために、マトリクス高分子は、安定化ヒドロゲルを形成するように互いに架橋される。架橋マトリクス高分子を含むヒドロゲルがより固形の物質であるため、架橋マトリクス高分子を含むヒドロゲルを含む真皮充填剤は、インプラント部位の定位置により長くとどまる。加えて、これらのヒドロゲルは、そのより固形の性質が充填剤の機械的特性を改善し、充填剤がよりよく皮膚領域を持ち上げ、充填することを可能にするため、真皮充填剤としてより好適である。ヒアルロナン高分子は典型的には、架橋剤で架橋され、ヒアルロナン高分子間の共有結合を形成する。架橋剤で架橋された高分子は、分解に対してより耐性を示す、水溶性が低いヒドロゲルネットワークを形成し、したがって、未架橋ヒアルロナン 組成物ほど頻繁な再注入は必要としない。
【０００８】
本発明は、皮膚の外観を強化するための新しい注入可能な真皮充填剤組成物を提供する。
【発明の概要】
【０００９】
したがって、新しい真皮充填剤組成物ならびにそれを作製する方法が提供される。いくつかの実施形態は、ヒアルロン酸およびコラーゲンから調製される均質なヒドロゲル 組成物を含む。これらの組成物は、ヒアルロン酸およびコラーゲンを架橋することを含む方法によって調製されてもよい。いくつかの実施形態では、ヒアルロン酸およびコラーゲンは、両方の構成成分が最初に水溶液中で可溶性である条件下で架橋される。
【００１０】
いくつかの実施形態は、反応前水溶液を形成するために、水溶液中にヒアルロン酸およびコラーゲンを溶解することであって、反応前水溶液は、塩をさらに含み、あるいは低いｐＨを有する、水溶液中にヒアルロン酸およびコラーゲンを溶解することと、ヒアルロン酸、コラーゲン、水溶性結合剤、および塩を含む、架橋反応混合物を形成するために、反応前水溶液を修飾することであって、架橋反応は、反応前水溶液よりも高いｐＨを有する、反応前水溶液を修飾することと、架橋反応混合物を反応させ、それによりヒアルロン酸およびコラーゲンを架橋することと、を含む、ヒアルロン酸およびコラーゲンを架橋する方法を含む。
【００１１】
いくつかの実施形態は、反応前水溶液を形成するために、水溶液中にヒアルロン酸およびコラーゲンを溶解することであって、反応前水溶液は、塩をさらに含み、あるいは約４未満のｐＨを有する、水溶液中にヒアルロン酸およびコラーゲンを溶解することと、ヒアルロン酸、コラーゲン、水溶性カルボジイミド、Ｎ−ヒドロキシスクシンイミド、またはＮ−ヒドロキシスルホスクシンイミド、および塩を含む、架橋反応混合物を形成するために、反応前水溶液を修飾することであって、架橋反応は、反応前水溶液よりも高いｐＨを有する、反応前水溶液を修飾することと、架橋反応混合物を反応させ、それによりヒアルロン酸およびコラーゲンを架橋することと、を含む、ヒアルロン酸およびコラーゲンを架橋する方法を含む。
【００１２】
いくつかの実施形態は、反応前水溶液を形成するために、水溶液中にヒアルロン酸およびコラーゲンを溶解することであって、反応前水溶液は、塩をさらに含み、あるいは約４未満のｐＨを有する、水溶液中にヒアルロン酸およびコラーゲンを溶解することと、ヒアルロン酸、コラーゲン、水溶性カルボジイミド、Ｎ−ヒドロキシスクシンイミドなどの活性化剤、および塩を含む、架橋反応混合物を形成するために、反応前水溶液を修飾することであって、架橋反応は、反応前水溶液よりも高いｐＨを有する、反応前水溶液を修飾することと、架橋反応混合物を反応させ、それによりヒアルロン酸およびコラーゲンを架橋することと、を含む、ヒアルロン酸およびコラーゲンを架橋する方法を含む。
【００１３】
いくつかの実施形態は、ヒアルロン酸、コラーゲン、および水溶性結合剤を含む組成物を含み、組成物は、水溶液である。
【００１４】
いくつかの実施形態は、ヒアルロン酸、コラーゲン、水溶性結合剤、および緩衝液を含む組成物を含み、組成物は、水溶液である。
【００１５】
いくつかの実施形態は、ヒアルロン酸構成成分およびコラーゲン構成成分を含む、架橋高分子マトリクスを含み、ヒアルロン酸構成成分は、架橋構成成分によってコラーゲン構成成分に架橋され、架橋構成成分は、複数の架橋単位を含み、架橋単位の少なくとも一部分は、エステル結合またはアミド結合を含む。
【００１６】
いくつかの実施形態は、ヒアルロン酸構成成分、Ｉ型コラーゲンまたはＩＩＩ型コラーゲン由来のコラーゲン構成成分を含む、架橋高分子マトリクスを含み、ヒアルロン酸構成成分は、架橋構成成分によってコラーゲン構成成分に架橋され、架橋構成成分は、複数の架橋単位を含み、架橋単位の少なくとも一部分は、エステル結合またはアミド結合を含む。
【００１７】
いくつかの実施形態は、ヒト組織中に注入またはインプラントするのに好適な形態を有する、美容デバイスと、ヒト組織中に美容デバイスを注入またはインプラントするための説明書を含む、ラベルと、を備える、軟組織美容製品組成物を含み、美容デバイスは、本明細書に記載される架橋高分子マトリクスを含む。
【００１８】
いくつかの実施形態は、ヒト組織中に注入またはインプラントするのに好適な形態を有する、強化または再生デバイスと、ヒト組織中に強化または再生デバイスを注入またはインプラントするための説明書を含む、ラベルと、を備える、軟組織 強化または再生製品組成物を含み、強化または再生デバイスは、本明細書に記載される架橋高分子マトリクスを含む。
【００１９】
いくつかの実施形態は、ヒトの組織中に美容デバイスを注入またはインプラントし、それにより解剖学的特徴の美容的な質を改善することを含む、ヒトの解剖学的特徴の美容的な質を改善する方法を含み、美容デバイスは、本明細書に記載される架橋高分子マトリクスを含む。
【００２０】
いくつかの実施形態は、ヒトの組織中に強化または再生デバイスを注入またはインプラントし、それにより解剖学的特徴の少なくとも一部分を強化または再生することを含む、ヒトの解剖学的特徴を強化または再生する方法を含み、強化または再生デバイスは、本明細書に記載されるものを含む架橋高分子マトリクスを含む。
【図面の簡単な説明】
【００２１】
【図１】図１Ａは、実施例３のゲルに対する周波数掃引の図であり、図１Ｂは、実施例３のゲルに対するひずみ掃引の図である。
【図２】実施例３のゲルに対する押出プロファイルである。
【図３】５０Ｘ（Ａ）、１，０００Ｘ（Ｂ）、および４０，０００Ｘ（Ｃ）で示される実施例４からのゲルの走査型電子顕微鏡画像（ＳＥＭ画像）を示す。
【発明を実施するための形態】
【００２２】
真皮充填剤中で使用されるような架橋ヒアルロン酸、コラーゲン、および架橋コラーゲンヒドロゲルは、細胞浸潤および組織内部成長を積極的に促進しない。同様に、単純にヒアルロン酸ヒドロゲルとブレンドされたコラーゲンは、組織集積またはデノボ組織生成を促進しない。しかしながら、本明細書に記載される一部の組成物は、インビボでインプラントされたとき、ヒドロゲル中への細胞移動およびゲル内の組織形成を促進する。
【００２３】
ヒアルロン酸−コラーゲンヒドロゲルは、カルボジイミドなどの結合剤を使用して、ヒアルロン酸をコラーゲンと結合することによって合成されてもよい。これらのヒドロゲルにおいて、ヒアルロン酸は、生体適合性水結合構成成分としての役割を果たし、バルクおよび等容性分解を提供し得る。加えて、コラーゲンは、細胞付着、移動、および細胞外マトリクス沈着などの他の細胞機能を促進するために、細胞接着およびシグナリングドメインを付与し得る。生体高分子は、調節可能な組成物、膨潤、および機械的特性を有する均一なヒドロゲルを形成する。組成物は、注射器および針を通した低侵襲インプラントに対して注入可能になるように作製され得る。
【００２４】
ヒアルロン酸は、保水性を強化し、静水圧応力に抵抗する、非硫酸化グリコサミノグリカンである。それは非免疫原性であり、多数の方法で化学修飾され得る。ヒアルロン酸は、そのカルボン酸基のｐＫａ前後の、またはそれを超えるｐＨ範囲でアニオン性であり得る。
【化１】
2018177818.tif 000003
【００２５】
コラーゲンは、引張荷重に耐える原線維およびシートを形成するタンパク質である。コラーゲンはまた、細胞接着に対して特定のインテグリン結合部位を有し、細胞付着、移動、および増殖を促進することが既知である。コラーゲンは、アルギニン、リジン、およびヒドロキシリジンなど、その塩基性アミノ酸残基の高含量のため、正電荷を持ち得る。
【００２６】
ヒアルロン酸はアニオン性であり得、コラーゲンはカチオン性であり得るため、２つの巨大分子は、水溶液中でポリイオン複合体を形成し得る。ポリイオン複合体は、ヒアルロン酸またはコラーゲンのいずれかよりも有意に水溶性が低い可能性があり、したがって、２つの巨大分子が一緒に混合物中にあるとき、水溶液から沈殿し得る。さらに、コラーゲンは多くの場合、低いｐＨにおいての可溶性であり、カルボジイミド結合が生じやすいｐＨに引き上げられるとき、溶液から沈殿し得る。
【００２７】
ある特定の条件下で、ヒアルロン酸およびコラーゲンは、両方の構成成分が可溶性である水性液体中で混合されてもよい。ヒアルロン酸およびコラーゲンは次いで、ヒドロゲルを形成するために、両方が水溶液中に溶解されると同時に架橋されてもよい。ヒアルロン酸の濃度、コラーゲンの濃度、溶液のｐＨ、および塩濃度などの反応条件は、アニオン性ヒアルロン酸とカチオン性コラーゲンとの間のポリイオン複合体形成を防止するのを補助するように調節されてもよい。それらはまた、溶液からの沈澱をもたらし、架橋を阻止し得る、コラーゲンミクロフィブリル形成を防止するのを補助し得る。
【００２８】
いくつかの実施形態は、ヒアルロン酸およびコラーゲンを架橋する方法を含む。この方法は概して、反応前水溶液をもたらす溶解工程を含む。溶解工程中、ヒアルロン酸およびコラーゲンは、反応前水溶液を形成するために、低いｐＨおよび／または塩を有する水溶液中に溶解される。
【００２９】
ヒアルロン酸−コラーゲン 架橋方法はさらに、活性化工程を含む。活性化工程中、反応前水溶液は、少なくとも、水溶性結合剤を添加することによって、および／または溶液のｐＨを増加させることによって修飾される。必要な場合、より高いｐＨの溶液中でヒアルロン酸およびコラーゲンを保持するために、塩もまた添加され得る。したがって、架橋反応混合物は、水性培地中で溶解または分散されるヒアルロン酸およびコラーゲン、水溶性結合剤、ならびに塩を含み、それが由来した反応前水溶液よりも高いｐＨを有する。架橋反応混合物は反応させられ、それによりヒアルロン酸およびコラーゲンを架橋する。
【００３０】
いくつかの実施形態では、反応前水溶液のｐＨは、増加させられてもよく、実質的な量の繊維形成が、水溶性結合剤を添加する前に溶液中で生じてもよい。いくつかの実施形態では、水溶性結合剤は、実質的に任意の繊維形成が生じる前に、反応前水溶液に添加されてもよい。
【００３１】
架橋反応混合物は、架橋高分子マトリクスを形成するように反応することができる。反応は水溶液中で生じるため、架橋高分子マトリクスは、それが架橋反応によって形成されるとき、ヒドロゲル形態で水性液体中に分散されてもよい。架橋高分子マトリクスは、多くの場合、架橋高分子マトリクスがヒドロゲル形態で使用されるため、ヒドロゲル形態で保持されてもよい。
【００３２】
いくつかの実施形態では、反応前水溶液または架橋反応混合物はさらに、エタノール、メタノール、イソプロパノールなど、ヒアルロン酸が不十分な可溶性を有する、約１０％〜約９０％の有機溶媒を含んでもよい。
【００３３】
架橋反応が生じた後、架橋高分子マトリクスは、メッシュを通して微粒子化または均質化されてもよい。これは、注入可能なスラリーまたはヒドロゲルを形成するのを補助し得る。架橋高分子マトリクスを微粒子化するために使用されるメッシュは、所望の粒径に応じて、任意の好適な細孔径を有してもよい。いくつかの実施形態では、メッシュは、約１０ミクロン〜約１００ミクロン、約５０ミクロン〜約７０ミクロン、または約６０ミクロンの細孔径を有してもよい。
【００３４】
架橋分子マトリクスを含むヒドロゲルは、滅菌または他の目的で透析によって処理されてもよい。透析は、ヒドロゲルと別の液体との間に半透過性膜を配置し、ヒドロゲルおよび液体が膜間を通過し得る分子または塩を交換することを可能にすることによって、実施されてもよい。
【００３５】
透析膜は、異なり得る分画分子量を有してもよい。例えば、分画は、約５，０００ダルトン〜約１，０００，０００ダルトン、約１０，０００ダルトン〜約３０，０００ダルトン、または約２０，０００ダルトンであってもよい。
【００３６】
透析は、緩衝溶液に対して実施されてもよく、ヒドロゲルからの膜の反対側の液体が、緩衝溶液であってもよいことを意味する。いくつかの実施形態では、緩衝溶液は、リン酸緩衝液、塩化カリウム、および／または塩化ナトリウムを含んでもよい、滅菌リン酸緩衝溶液であってもよい。滅菌リン酸緩衝溶液は、ヒト生理学的流体に対して実質的に等浸透圧性であってもよい。したがって、透析が完了したとき、ヒドロゲルの液体構成成分は、ヒト生理学的流体に対して実質的に等浸透圧性であり得る。
【００３７】
いくつかの実施形態では、架橋巨大分子複合体はさらに、水性液体を含んでもよい。例えば、架橋巨大分子複合体は、ヒドロゲルが形成されるように、水性液体を吸収してもよい。水性液体は、リン酸緩衝液、塩化ナトリウム、塩化カリウムなど、塩が溶解された水を含んでもよい。いくつかの実施形態では、水性液体は、水、約１００ｍＭ〜約２００ｍＭの濃度の塩化ナトリウム、約２ｍＭ〜約３ｍＭの濃度の塩化カリウム、および約５ｍＭ〜約１５ｍＭの濃度のリン酸緩衝液を含んでもよく、液体のｐＨは約７〜約８である。
【００３８】
ヒドロゲルは、軟組織美容製品中で使用されてもよい。美容製品は、動物またはヒトの任意の部分の任意の美容特性を改善する、任意の製品を含む。軟組織美容製品は、ヒト組織中に注入またはインプラントするのに好適な形態を有する、美容デバイスと、ヒト組織中に美容構成成分を注入またはインプラントするための説明書を含む、ラベルと、を含んでもよく、美容デバイスは、本明細書に記載される架橋高分子マトリクスを含む。一部の製品は、ヒドロゲル形態で架橋高分子マトリクスを含んでもよい。
【００３９】
いくつかの実施形態は、ヒトの解剖学的特徴の美容的な質を改善する方法を含む。ヒトの解剖学的特徴の美容的な質を改善することは、外観、触感などを含む任意の種類の美容的な質を改善すること、および顔面、四肢、胸、臀部などを含む、任意の解剖学的特徴を改善することを含む。ヒトの解剖学的特徴の美容的な質を改善する方法は、ヒトの組織中に美容デバイスを注入またはインプラントし、それにより解剖学的特徴の美容的な質を改善することを含んでもよく、美容デバイスは、本明細書に記載される架橋高分子マトリクス組成物を含む。いくつかの実施形態では、製品中で使用される架橋高分子マトリクスは、ヒドロゲル形態であってもよい。
【００４０】
いくつかの実施形態では、架橋巨大分子複合体のヒドロゲルは、約１Ｐａ〜約１０，０００Ｐａ、約５０Ｐａ〜１０，０００Ｐａ、約５００Ｐａ〜約１０００Ｐａ、約５００Ｐａ〜約５０００Ｐａ、約８５０Ｐａ、約８５２Ｐａ、約５６０Ｐａ、約５５６Ｐａ、約１０００Ｐａ、またはこれらの値のいずれかによって境界される範囲中、もしくはこれらの値のいずれかの間の任意の値の貯蔵弾性率を有してもよい。
【００４１】
いくつかの実施形態では、架橋巨大分子複合体のヒドロゲルは、約１Ｐａ〜約５００Ｐａ、約１０Ｐａ〜２００Ｐａ、約１００Ｐａ〜約２００Ｐａ、約２０Ｐａ、約１３１Ｐａ、約１５２Ｐａ、またはこれらの値のいずれかによって境界される範囲中、もしくはこれらの値のいずれかの間の任意の値の損失弾性率を有してもよい。
【００４２】
いくつかの実施形態では、架橋巨大分子複合体のヒドロゲルは、約１１ｍＭに対して１００ｍＭ／分の速度で、ヒドロゲルを含有する１ｍＬの注射器のプランジャーを移動させ、約４ｍＭ〜約１０ｍＭの平均力を測定することによって、ヒドロゲルが、３０Ｇ針注射器を通して押し出されるとき、約１０Ｎ〜約５０Ｎ、約２０Ｎ〜３０Ｎ、または約２５Ｎの平均押出力を有してもよい。
【００４３】
架橋高分子マトリクスは、反応条件およびヒドロゲル希釈に基づき、調節可能な膨潤特性を有してもよい。いくつかの実施形態では、架橋高分子マトリクスは、約２０〜約２００の膨潤比を有してもよい。膨潤比は、合成後の架橋高分子マトリクスの重量対水なしの架橋高分子マトリクスの重量の比である。架橋高分子マトリクスは、約１〜約７の膨潤力を有してもよい。膨潤力は、架橋高分子マトリクスが水で飽和したときのその重量対合成後の架橋高分子マトリクスの重量の比である。
【００４４】
架橋反応において、ヒアルロン酸の分子量は異なり得る。いくつかの実施形態では、ヒアルロン酸は、約２００，０００ダルトン〜約１０，０００，０００ダルトン、約５００，０００ダルトン〜約１０，０００，０００ダルトン、約１，０００，０００ダルトン〜約５，０００，０００ダルトン、または約１，０００，０００ダルトン〜約３，０００，０００ダルトンの分子量を有してもよい。架橋反応が生じたとき、得られる巨大分子生成物は、架橋反応中にヒアルロン酸から得られるヒアルロン酸構成成分を有してもよい。したがって、上記に列挙される範囲はまた、ヒアルロン酸構成成分の分子量、例えば、約２００，０００ダルトン〜約１０，０００，０００ダルトン、約５００，０００ダルトン〜約１０，０００，０００ダルトン、約１，０００，０００ダルトン〜約５，０００，０００ダルトン、または約１，０００，０００ダルトン〜約３，０００，０００ダルトンに適用されてもよい。用語「分子量」は、ヒアルロン酸構成成分が架橋によって実際に別個の分子ではない可能性があっても、この状況でマトリクスの一部に適用される。いくつかの実施形態では、より高い分子量のヒアルロン酸は、より高い体積弾性率および／またはより低い膨潤を有する可能性がある架橋分子マトリクスをもたらし得る。
【００４５】
反応前水溶液または架橋反応混合物中のヒアルロン酸の濃度は異なり得る。いくつかの実施形態では、ヒアルロン酸は、約３ｍｇ／ｍＬ〜約１００ｍｇ／ｍＬ、約６ｍｇ／ｍＬ〜約２４ｍｇ／ｍＬ、約１ｍｇ／ｍＬ〜約３０ｍｇ／ｍＬ、約６ｍｇ／ｍＬ、約１２ｍｇ／ｍＬ、約１６ｍｇ／ｍＬ、または約２４ｍｇ／ｍＬで存在する。いくつかの実施形態では、より高いヒアルロン酸濃度は、架橋高分子マトリクス中のより高い剛性および／またはより高い膨潤をもたらし得る。
【００４６】
任意の種類のコラーゲンが本明細書に記載される方法および組成物で使用され得る。いくつかの実施形態では、Ｉ型コラーゲン、ＩＩＩ型コラーゲン、ＩＶ型コラーゲン、ＶＩ型コラーゲン、またはこれらの組み合わせが使用されてもよい。コラーゲンは、細胞培養、動物組織、または組み換え手段から得られてもよく、ヒト、ブタ、またはウシ源から得られてもよい。いくつかの実施形態は、ヒト線維芽細胞培養から得られるコラーゲンを含む。いくつかの実施形態は、ゼラチンに変性されたコラーゲンを含む。
【００４７】
反応前水溶液または架橋反応混合物のコラーゲン濃度中は異なり得る。いくつかの実施形態では、コラーゲンは、約１ｍｇ／ｍＬ〜約４０ｍｇ／ｍＬ、約１ｍｇ／ｍＬ〜約１５ｍｇ／ｍＬ、約３ｍｇ／ｍＬ〜約１２ｍｇ／ｍＬ、約１．７ｍｇ／ｍＬ、約３ｍｇ／ｍＬ、約６ｍｇ／ｍＬ、約８ｍｇ／ｍＬ、または約１２ｍｇ／ｍＬの濃度で存在してもよい。
【００４８】
いくつかの実施形態では、反応前水溶液または反応前水溶液液または架橋反応混合物中のヒアルロン酸対コラーゲンの重量比（例えば、［重量ヒアルロン酸］／［重量コラーゲン］）は、約０．５〜約７、約１〜約５、または約１〜約３、または約１〜約２、または約１、または約２であってもよい。架橋反応が生じたとき、得られる巨大分子生成物は、架橋反応中のコラーゲン由来のコラーゲン構成成分を有してもよい。したがって、得られる架橋高分子マトリクスは、架橋反応中の重量比に対応する、ヒアルロン酸構成成分対コラーゲン構成成分の重量比、例えば、約０．５〜約７、約１〜約３、約１〜約２、約１、または約２を有してもよい。ヒアルロン酸対コラーゲンのより高い重量比は、膨潤が増加し、剛性が減少し、および／または細胞接着が減少した、架橋高分子マトリクスをもたらし得る。
【００４９】
ヒアルロン酸およびコラーゲンの両方の量の増加は、剛性が増加した架橋高分子マトリクスをもたらし得る。
【００５０】
塩は、コラーゲンの正電荷からヒアルロン酸の負電荷を選別するのを補助し得、したがって、溶液からのポリイオン複合体の沈澱を防ぎ得る。しかしながら、高濃度の塩は、溶液中のいくつかの構成成分の可溶性を低減し得る。したがって、いくつかの実施形態では、反応前水溶液または架橋反応混合物の塩濃度は、ポリイオン複合体が形成されないように電荷を選別するのに十分高い可能性があるが、混合物の構成成分が溶液中にとどまるように十分低い可能性もある。例えば、一部の反応前水溶液または架橋反応混合物の総塩濃度は、約１０ｍＭ〜約１Ｍ、約１００ｍＭ〜約３００ｍＭ、または約１５０ｍＭであってもよい。いくつかの実施形態では、より高い塩濃度は、架橋反応の効率性を高め得、それは、より低い膨潤および／またはより高い剛性をもたらし得る。
【００５１】
反応前水溶液または架橋反応混合物中の一部の塩は、非配位性緩衝液であってもよい。混合物を緩衝することが可能であり、結合剤または金属原子との配位複合体を形成しない、任意の非配位性緩衝液が使用されてもよい。好適な非配位性緩衝液の例としては、２−（Ｎ−モルホリノ）エタンスルホン酸（ＭＥＳ）、３−（Ｎ−モルホリノ）プロパンスルホン酸（ＭＯＰＳ）、４−（２−ヒドロキシエチル）−１−ピペラジニル）エタンスルホン酸（ＨＥＰＥＳ）、３−［４−（２−ヒドロキシエチル）−１−ピペラジニル］プロパンスルホン酸（ＨＥＰＰＳ）、Ｎ−シクロヘキシル−２−アミノエタンスルホン酸（ＣＨＥＳ）、Ｎ−シクロヘキシル−３−アミノプロパンスルホン酸（ＣＡＰＳ）などが挙げられ得るがこれらに限定されない。
【化２】
2018177818.tif 000004
【００５２】
非配位性緩衝液の濃度は異なり得る。例えば、一部の反応前水溶液または架橋反応混合物は、約１０ｍＭ〜約１Ｍ、約１０ｍＭ〜約５００ｍＭ、約２０ｍＭ〜約１００ｍＭ、または約２５ｍＭ〜約２５０ｍＭの範囲の緩衝液濃度を有してもよい。一部の反応前水溶液または架橋反応混合物は、約２０ｍＭ〜約２００ｍＭ、約２０ｍＭ〜約１００ｍＭ、約１００ｍＭ、または約１８０ｍＭの範囲のＭＥＳを含む。
【００５３】
非緩衝塩もまた、緩衝塩の代わりに、またはそれに加えて、反応前水溶液または架橋反応混合物中に含まれ得る。いくつかの例としては、塩化ナトリウム、塩化カリウム、塩化リチウム、臭化カリウム、臭化ナトリウム、臭化リチウムなどの無機塩が挙げられ得る。非緩衝塩の濃度は異なり得る。例えば、一部の混合物は、約１０ｍＭ〜約１Ｍ、約３０ｍＭ〜約５００ｍＭ、または約５０ｍＭ〜約３００ｍＭの範囲の非緩衝塩濃度を有してもよい。いくつかの実施形態では、塩化ナトリウムは、約０．５％ｗ／ｖ〜約２％約０．９％ｗ／ｖ、約１．６％ｗ／ｖ、約２０ｍＭ〜約１Ｍ、約４０ｍＭ〜約５００ｍＭ、約５０〜３００ｍＭ、約８０ｍＭ〜約３３０ｍＭ、約１５０ｍＭ、または約２７０ｍＭの範囲の濃度で存在してもよい。
【００５４】
反応前水溶液のｐＨは、架橋反応混合物のｐＨより低くてもよい。反応前水溶液の塩含有量が低い場合、ｐＨは、ヒアルロン酸およびコラーゲンの可溶性を高めるために低くてもよい。塩含有量が高い場合、ｐＨは、反応前水溶液中でより高くてもよい。いくつかの実施形態では、水性反応前混合物のｐＨは、約１〜約８、約３〜約８、約４〜約６、約４．７〜約７．４、または約５．４である。低い塩濃度に対して、ｐＨは、約１〜約４または約１〜約３であってもよい。いくつかの実施形態では、約５．４のｐＨが、より高い剛性および／またはより低い膨潤を有する架橋高分子マトリクスをもたらし得る。
【００５５】
いくつかの実施形態では、ｐＨは、結合剤を添加する前のコラーゲンゲル化または繊維形成を可能にするように、中性に調節されてもよい。
【００５６】
いくつかの実施形態では、ｐＨは、コラーゲンゲル化が低減されるか、または実質的に生じないように、結合剤を添加する直前、結合剤を添加する頃、または結合剤を添加した後に、中性に調節されてもよい。
【００５７】
ヒアルロン酸をコラーゲンに架橋することができる、任意の水溶性結合剤が使用され得る。結合剤のいくつかの限定されない例としては、Ｎ，Ｎ’−ジシクロヘキシルカルボジイミド（ＤＣＣ）、Ｎ，Ｎ’−ジイソプロピルカルボジイミド（ＤＩＣ）、または１−エチル−３−（３−ジメチルアミノプロピル）カルボジイミド（ＥＤＣ）などのカルボジイミドが挙げられる。カルボジイミド結合剤は、結合の一部になることなく、エステルまたはアミド結合形成を促進し得る。換言すれば、エステル結合またはアミド結合は、ヒアルロン酸またはコラーゲンのうちの一方からのカルボキシレート基、およびもう一方からのヒドロキシル基またはアミン基からの原子を含んでもよい。しかしながら、架橋基の一部になる他の結合剤が使用されてもよい。結合剤の濃度は異なり得る。いくつかの実施形態では、結合剤は、約２ｍＭ〜約１５０ｍＭ、約２ｍＭ〜約５０ｍＭ、約２０ｍＭ〜約１００ｍＭ、または約５０ｍＭで存在してもよい。いくつかの実施形態では、結合剤は、約２０ｍＭ〜約１００ｍＭ、約２ｍＭ〜約５０ｍＭ、または約５０ｍＭの濃度で存在するＥＤＣである。最大で約５０ｍＭまでのカルボジイミド濃度の増加は、より大きいヒドロゲル剛性および／またはより低い膨潤を有する架橋高分子マトリクスをもたらし得る。
【化３】
2018177818.tif 000005
【００５８】
架橋反応は、ヒアルロン酸が複数の（例えば、２つ以上の）位置でコラーゲンに共有結合される、任意の反応を含む。いくつかの実施形態では、架橋反応は、以下の図式１によって示され得る。
【化４】
2018177818.tif 000006
【００５９】
図式１中、反応官能基の一部のみが図示され、架橋反応において反応し得るが、未反応のままでもあり得る多くの官能基は、図示されない。例えば、示されないＯＨ、ＣＯ2Ｈ、−ＮＨＣＯＣＨ3、およびヒアルロン酸上の他の基は、反応し得るが、未反応のままでもあり得る。同様に、コラーゲンは、ＯＨ、ＳＨ、ＣＯ2Ｈ、ＮＨ2など、反応し得るが、未反応のままでもあり得る、さらなる基を有し得る。加えて、図示されるよりも少ない基が反応する場合がある。
【００６０】
図式１中、ヒアルロン酸上のＣＯ2Ｈなどの官能基は、いくつかの架橋単位を形成するために、ＮＨ2およびＯＨなどのコラーゲン上の官能基と反応し得る。架橋単位は一緒に、架橋構成成分を構成する。図式１中、結合構成成分は、架橋単位の一部にならない。しかしながら、いくつかの結合剤に対して、１つの結合剤の少なくとも一部は、架橋単位に組み込まれてもよい。ヒアルロン酸構成成分は、架橋高分子マトリクスの一部になるように反応したヒアルロン酸を含む。コラーゲン構成成分は、架橋高分子マトリクスの一部になるように反応したコラーゲンを含む。ヒアルロン酸とコラーゲンとの間の架橋に加えて、ヒアルロン酸またはコラーゲンは、部分的に自己架橋してもよい。したがって、図式１は、架橋反応の理解の便宜上示されるが、必ずしも実際の化学構造を反映していない。例えば、架橋分子マトリクスは、ヒアルロン酸巨大分子およびコラーゲン巨大分子のネットワークであってもよく、多くの巨大分子は、２つ以上の巨大分子に架橋される。
【００６１】
架橋反応の結果として、架橋高分子マトリクスは、ヒアルロン酸構成成分をコラーゲン構成成分に架橋または共有結合する、架橋構成成分を含んでもよい。上記で説明されたように、架橋構成成分は、ヒアルロン酸構成成分とコラーゲン構成成分との間に、複数の架橋単位、または個々の共有結合リンクを含む。架橋単位は、結合剤が架橋高分子マトリクスに組み込まれないように、単純に、ヒアルロン酸構成成分とコラーゲン構成成分との間の直接結合であってもよい。あるいは、架橋単位は、結合剤の少なくとも一部分が、架橋高分子マトリクスの一部になるように、結合剤からのさらなる原子または基を含有してもよい。架橋単位の少なくとも一部分は、エステル結合またはアミド結合を含んでもよい。いくつかの実施形態では、架橋単位の少なくとも一部分は、−ＣＯＮ−または−ＣＯ2−であってもよく、ここでＮはアミノ酸残基からの窒素である。
【００６２】
最終生成物中の架橋反応の速度および架橋単位の数を増加させるために、活性化剤が使用されてもよい。いくつかの実施形態では、活性化剤は、ヒドロキシベンゾトリアゾール（ＨＯＢＴ）または１−ヒドロキシ−７−アザベンゾトリアゾール（ＨＯＡＴ）などのトリアゾール；ペンタフルオロフェノールなどのフッ素化フェノール；Ｎ−ヒドロキシスクシンイミド（ＮＨＳ）またはＮ−ヒドロキシスルホスクシンイミド（スルホＮＨＳ）などのスクシンイミドなどであってもよい。
【化５】
2018177818.tif 000007
【００６３】
活性化剤の濃度は異なり得る。いくつかの実施形態では、活性化剤は、約２ｍＭ〜約２００ｍＭ、約２ｍＭ〜約５０ｍＭ、約２０ｍＭ〜約１００ｍＭ、または約５０ｍＭの濃度を有してもよい。いくつかの実施形態では、活性化剤は、約２ｍＭ〜約５０ｍＭの濃度のＮＨＳまたはスルホＮＨＳであってもよい。いくつかの実施形態では、活性化剤は、約２０ｍＭ〜約１００ｍＭ、または約５０ｍＭの濃度のＮ−ヒドロキシスルホスクシンイミド、ナトリウム塩であってもよい。
【００６４】
いくつかの実施形態では、架橋反応混合物は、カルボジイミド結合剤および活性化剤を含んでもよい。いくつかの実施形態では、結合剤は、ＥＤＣであり、活性化剤は、ＮＨＳまたはスルホＮＨＳである。いくつかの実施形態では、ＥＤＣは、約２ｍＭ〜約５０ｍＭの濃度で存在し、ＮＨＳまたはスルホＮＨＳは、約２ｍＭ〜約５０ｍＭで存在する。
【００６５】
いくつかの実施形態では、架橋反応混合物は、約３ｍｇ／ｍＬの濃度のヒアルロン酸、約３ｍｇ／ｍＬの濃度のヒトＩＩＩ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００６６】
いくつかの実施形態では、架橋反応混合物は、約６ｍｇ／ｍＬの濃度のヒアルロン酸、約６ｍｇ／ｍＬの濃度のヒトＩＩＩ型コラーゲン、約１８０ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００６７】
いくつかの実施形態では、架橋反応混合物は、約１６ｍｇ／ｍＬの濃度のヒアルロン酸、約８ｍｇ／ｍＬの濃度のラットＩ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００６８】
いくつかの実施形態では、架橋反応混合物は、約１２ｍｇ／ｍＬの濃度のヒアルロン酸、約１２ｍｇ／ｍＬの濃度のラットＩ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００６９】
いくつかの実施形態では、架橋反応混合物は、約１２ｍｇ／ｍＬの濃度のヒアルロン酸、約１２ｍｇ／ｍＬの濃度のラット尾Ｉ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．３のｐＨを有する。
【００７０】
いくつかの実施形態では、架橋反応混合物は、約３ｍｇ／ｍＬの濃度のヒアルロン酸、約３ｍｇ／ｍＬの濃度のヒトＩ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００７１】
いくつかの実施形態では、架橋反応混合物は、約１２ｍｇ／ｍＬの濃度のヒアルロン酸、約６ｍｇ／ｍＬの濃度のヒトＩ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００７２】
いくつかの実施形態では、架橋反応混合物は、約１６ｍｇ／ｍＬの濃度のヒアルロン酸、約８ｍｇ／ｍＬの濃度のヒトＩ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００７３】
いくつかの実施形態では、架橋反応混合物は、約１２ｍｇ／ｍＬの濃度のヒアルロン酸、約１２ｍｇ／ｍＬの濃度のヒトＩ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００７４】
いくつかの実施形態では、架橋反応混合物は、約２４ｍｇ／ｍＬの濃度のヒアルロン酸、約１２ｍｇ／ｍＬの濃度のヒトＩ型コラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００７５】
いくつかの実施形態では、架橋反応混合物は、約１６ｍｇ／ｍＬの濃度のヒアルロン酸、約８ｍｇ／ｍＬの濃度のコラーゲン、約１００ｍＭの濃度の２−（Ｎ−モルホリノ）エタンスルホン酸、約０．９重量％または約１５０ｍＭの濃度の塩化ナトリウム、約５０ｍＭの濃度の１−エチル−３−（３−ジメチルアミノプロピル）カルボジイミド、および約５０ｍＭの濃度のＮ−ヒドロキシスルホスクシンイミドナトリウム塩を含んでもよく、溶液は、約５．４のｐＨを有する。
【００７６】
いくつかの実施形態では、架橋反応混合物は、約１ｍｇ／ｍＬ〜約２０ｍｇ／ｍＬの濃度のヒアルロン酸、約１ｍｇ／ｍＬ〜約１５ｍｇ／ｍＬの濃度のブタＩ型コラーゲン、約２０ｍＭ〜約２００ｍＭの濃度の２−（Ｎ−モルホリノ）エタンスルホン酸、約０．５重量％〜約２重量％または約８０ｍＭ〜約３３０ｍＭの濃度の塩化ナトリウム、約２０ｍＭ〜約１００ｍＭの濃度の１−エチル−３−（３−ジメチルアミノプロピル）カルボジイミド、および約２０ｍＭ〜約１００ｍＭの濃度のＮ−ヒドロキシスルホスクシンイミドナトリウム塩を含んでもよく、溶液は、約４〜約６のｐＨを有する。
【実施例】
【００７７】
実施例１
１０ｍＭのＨＣｌ（Ｆｉｂｒｏｇｅｎ）中の１０ｍＬの３ｍｇ／ｍＬのＩＩＩ型コラーゲン溶液中に、３０ｍｇの２ＭＤａヒアルロン酸ナトリウム塩（Ｃｏｒｎｅａｌ）を溶解することによって、ヒアルロン酸およびコラーゲンの溶液を作成した。２−（Ｎ−モルホリノ）エタンスルホン酸緩衝塩（１９５．２ｍｇ）を９０ｍｇのＮａＣｌと共に溶液に添加し、ｐＨ２．５で反応前溶液を形成した。次いで、２００μＬの１Ｎ  ＮａＯＨの添加によって、ｐＨを５．４に調節した。次に、９５．９ｍｇの１−エチル−３−（３−ジメチルアミノプロピル）カルボジイミドＨＣｌおよび１０８．６ｍｇのＮ−ヒドロキシスルホスクシンイミドナトリウム塩を、ヒアルロン酸／コラーゲン（ＩＩＩ）溶液に添加し、完全に混合した。ゲルを６０ミクロンの細孔径のメッシュを通して微粒子化する前に、架橋反応を１８時間継続した。サイズ決定後、４℃で３時間、７０％イソプロパノール／３０％水に対する、２０ｋＤａの分画分子量のセルロースエステル膜を通した透析によって、ゲルを滅菌した。次いで、緩衝液を４回交換し、４℃で７２時間、滅菌リン酸緩衝液に対して透析を継続した。次いで、ゲルを無菌条件下で注射器に分注した。
【００７８】
実施例２
ｐＨ４．７で、０．９重量％ＮａＣｌを有する、２０ｍＬの１００ｍＭの２−（Ｎ−モルホリノ）エタンスルホン酸緩衝液中に、６０ｍｇの２ＭＤａヒアルロン酸ナトリウム塩（Ｃｏｒｎｅａｌ）を溶解することによって、ヒアルロン酸の溶液を作成した。ヒアルロン酸の完全水和および溶解後、この溶液を１０ｍＭのＨＣｌ（Ｆｉｂｒｏｇｅｎ）中の２０ｍＬの３ｍｇ／ｍＬのヒトコラーゲン（ＩＩＩ）溶液と混合した。得られるヒアルロン酸／コラーゲン（ＩＩＩ）溶液のｐＨを、１Ｎ  ＮａＯＨで５．４に調節した。次いで、溶液を乾燥スポンジ状に凍結乾燥し、１０ｍＬの蒸留水中で再構成し、６ｍｇ／ｍＬのヒアルロン酸および６ｍｇ／ｍＬのコラーゲン（ＩＩＩ）の溶液を得た。次に、１９２ｍｇの１−エチル−３−（３−ジメチルアミノプロピル）カルボジイミドＨＣｌおよび２１７ｍｇのＮ−ヒドロキシスルホスクシンイミドナトリウム塩を、ヒアルロン酸／コラーゲン（ＩＩＩ）溶液に添加し、完全に混合した。ゲルを６０ミクロンの細孔径のメッシュを通して微粒子化する前に、架橋反応は１８時間継続した。サイズ決定後、４℃で３時間、７０％イソプロパノール／３０％水に対する、２０ｋＤａの分画分子量のセルロースエステル膜を通した透析によって、ゲルを滅菌した。次いで、緩衝液を４回交換し、４℃で７２時間、滅菌リン酸緩衝液に対して透析を継続した。次いで、ゲルを無菌条件下で注射器に分注した。
【００７９】
実施例３
ラット尾コラーゲン（Ｉ）（Ｒｏｃｈｅ）を０．０１Ｎ塩酸中に２０ｍｇ／ｍＬで溶解した。ｐＨ４．７で、０．９重量％ＮａＣｌを有する、１００ｍＭの２−（Ｎ−モルホリノ）エタンスルホン酸緩衝塩（ＭＥＳ）緩衝液中に、ヒアルロン酸、２ＭＤａ分子量、（Ｃｏｒｎｅａｌ）を４０ｍｇ／ｍＬで溶解した。ｐＨ４．７で０．９重量％ＮａＣｌを有する、１００ｍＭのＭＥＳ緩衝液中に、４３ｍｇのＮａＣｌおよび９５ｍｇのＭＥＳ緩衝塩を溶解することによって、ｐＨ６．３のＭＥＳ緩衝液（５００ｍＭ）を作成した。４．２ｇのラットコラーゲン（Ｉ）溶液、４．２ｇのヒアルロン酸溶液、および１．０５ｍＬのＭＥＳ緩衝液を混合することによって、反応前溶液を作成した。ｐＨ５．２で、０．９重量％ＮａＣｌを有する、５３０μＬの１００ｍＭのＭＥＳ緩衝液中の、１１４ｍｇのＮ−ヒドロキシスルホスクシンイミドナトリウム塩から、活性化溶液を作製した。ｐＨ５．２で、０．９重量％ＮａＣｌを有する、５３０μＬの１００ｍＭのＭＥＳ緩衝液中の、１００．６ｍｇの１−エチル−３−（３−ジメチルアミノプロピル）カルボジイミドＨＣｌから、結合溶液を作製した。次いで、９ｇのヒアルロン酸／コラーゲン溶液に、５００μＬの活性化溶液、続いて５００μＬの結合溶液を添加することによって、反応混合物を作成した。反応混合物をガラスバイアルに移し、４０００ＲＰＭで５分間遠心分離し、気泡を除去した。反応を４℃で１８時間継続した。次いで、１００ミクロンの細孔径のメッシュを通して、ゲルを微粒子化した。サイズ決定後、４℃で３時間、７０％イソプロパノール／３０％水に対する、２０ｋＤａの分画分子量のセルロースエステル膜を通した透析によって、ゲルを滅菌した。次いで、緩衝液を４回交換し、４℃で７２時間、滅菌リン酸緩衝液に対して透析を継続した。次いで、ゲルを無菌条件下で注射器に分注した。
【００８０】
実施例４
２０ｋＤａの分画分子量の遠心濾過装置を使用して、０．０１Ｎ塩酸中のラット尾コラーゲン（Ｉ）を５ｍｇ／ｍＬから１２ｍｇ／ｍＬに濃縮した。ヒアルロン酸（１２０ｍｇ、２ＭＤａ）を１０ｍＬのコラーゲン溶液に添加し、６０分間水和させた。次いで、ルアー−ルアーコネクタを通して注射器から注射器に通すことによって、溶液を均質化した。次いで、９０ｍｇのＮａＣｌ（０．９重量％）および２００ｍｇの２−（Ｎ−モルホリノ）エタンスルホン酸緩衝塩（１００ｍＭ）を溶液に添加し、混合した。次いで、９８ｍｇの１−エチル−３−（３−ジメチルアミノプロピル）カルボジイミドＨＣｌおよび１１１ｍｇのＮ−ヒドロキシスルホスクシンイミドナトリウム塩（それぞれ５０ｍＭ）を溶液に添加し、迅速に混合した。最後に、２００μＬの１Ｎ  ＮａＯＨを溶液に添加し、注射器から注射器への通過によって混合した。反応溶液をガラスバイアルに移し、４０００ＲＰＭで５分間遠心分離し、気泡を除去した。反応を４℃で１８時間継続した。次いで、１００ミクロンの細孔径のメッシュを通して、ゲルを微粒子化した。サイズ決定後、４℃で３時間、７０％イソプロパノール／３０％水に対する、２０ｋＤａの分画分子量のセルロースエステル膜を通した透析によって、ゲルを滅菌した。次いで、緩衝液を４回交換し、４℃で７２時間、滅菌リン酸緩衝液に対して透析を継続した。次いで、ゲルを無菌条件下で注射器に分注した。
【００８１】
実施例５
Ａｎｔｏｎ  Ｐａａｒ  ＭＣＲ  ３０１を使用して、ゲルの機械的特性を特徴付けるために、振動平行板レオロジーを使用した。１ｍｍの隙間高さで２５ｍｍの板直径を使用した。周波数が対数的に増加する、２％の固定ひずみでの０．１〜１０Ｈｚの周波数掃引を適用し、続いて、ひずみが対数的に増加する、５Ｈｚの固定周波数での０．１％〜３００％の間のひずみ掃引を適用した。５Ｈｚでの周波数掃引測定から、貯蔵弾性率（Ｇ’）および損失弾性率（Ｇ”）を決定した。
【００８２】
実施例１からのゲルは、５０５Ｐａの貯蔵弾性率（Ｇ’）および７０Ｐａの損失弾性率（Ｇ”）を有した。
【００８３】
実施例３からのゲルは、２，５８０Ｐａの貯蔵弾性率（Ｇ’）および１５５Ｐａの損失弾性率（Ｇ”）を有した。
【００８４】
実施例３からのゲルに対する周波数およびひずみ掃引は、図１に示される。
【００８５】
実施例６
ゲルを押し出すために必要とされる力を決定するために、Ｂｌｕｅｈｉｌｌ  ２ソフトウェアを有するＩｎｓｔｒｏｎ  ５５６４を使用して、３０Ｇ針を通した１ｍＬのＢＤ注射器からゲルを放出した。１１．３５ｍｍに対して１００ｍｍ／分の速度でプランジャーを押し、押出プロファイルを記録した。
【００８６】
実施例３からのゲルに対する３０Ｇ針を通した押出プロファイルは、図２に示される。ゲルは、４〜１０ｍｍまで、１２．２Ｎの平均押出力を有した。
【００８７】
実施例７
ゲルを液体窒素中で急速冷凍し、凍結乾燥によって乾燥させた。次いで、Ｈｉｔａｃｈｉ  Ｓ−４５００走査型電子顕微鏡（ＳＥＭ）を使用して、乾燥試料を撮像した。実施例４からのゲルのＳＥＭ画像は、５０Ｘ（Ａ）、１，０００Ｘ（Ｂ）、および４０，０００Ｘ（Ｃ）で、図３に示される。コラーゲン（Ｉ）の原線維の特性は、ヒドロゲル中で部分的に保存される。
【００８８】
実施例８
２０ｋＤａの分画分子量の遠心濾過装置を使用して、０．０１Ｎ塩酸中のラット尾コラーゲン（Ｉ）を５ｍｇ／ｍＬから１２ｍｇ／ｍＬに濃縮した。ヒアルロン酸ナトリウム塩（１２０ｍｇ、２ＭＤａ）を１０ｍＬのコラーゲン溶液に添加し、６０分間水和させた。
次いで、ルアー−ルアーコネクタを通して注射器から注射器に通すことによって、溶液を均質化し、９３ｍｇのＮａＣｌ、２０１ｍｇの２−（Ｎ−モルホリノ）エタンスルホン酸緩衝塩、および２００μＬの１Ｎ  ＮａＯＨを溶液に添加し、混合した。１−エチル−３−（３−ジメチルアミノプロピル）カルボジイミドＨＣｌ（９８ｍｇ）および１１１ｍｇのＮ−ヒドロキシスルホスクシンイミドナトリウム塩を添加し、最終溶液を、注射器から注射器への通過によって混合した。反応溶液をガラスバイアルに移し、４０００ＲＰＭで５分間遠心分離し、気泡を除去した。反応を４℃で１６時間継続した。次いで、６０ミクロンの細孔径のメッシュを通して、ゲルを微粒子化した。サイズ決定後、４℃で３時間、７０％イソプロパノール／３０％水に対する、２０ｋＤａの分画分子量のセルロースエステル膜を通した透析によって、ゲルを滅菌した。次いで、緩衝液を４回交換し、４℃で７２時間、滅菌リン酸緩衝液に対して透析を継続した。次いで、ゲルを無菌条件下で注射器に分注した。
【００８９】
実施例９
Ｓｐｒａｇｕｅ−Ｄａｗｌｅｙラット中の５０μＬの皮内試料注入によって、ゲルの生体適合性を試験した。インプラントを１週目で除去し、Ｈ＆ＥおよびマクロファージマーカーＣＤ６８染色による組織像によって、エクスプラントを分析した。染色度に基づき、ＣＤ６８染色の３つの２０Ｘ画像を０から４までスコア付けした。次いで、これらの値を平均化し、試料スコアを得た。各ゲルに対する４つの試料を分析した。実施例３、４、および８、ならびにいくつかの市販の真皮充填剤の生体適合性試験の結果は、表１に示される。
【表１】
2018177818.tif 000008
【００９０】
実施例１０
ＩＳＯ１０９９３−５のアガロース・オーバーレイ法：Ｂｉｏｌｏｇｉｃａｌ  Ｅｖａｌｕａｔｉｏｎ  ｏｆ  Ｍｅｄｉｃａｌ  Ｄｅｖｉｃｅｓ−Ｐａｒｔ５：Ｔｅｓｔｓ  ｆｏｒ  Ｉｎ  Ｖｉｔｒｏ  Ｃｙｔｏｔｏｘｉｃｉｔｙに従って、ＮＡＭＳＡによって、実施例４からのゲルの細胞毒性を決定した。フィルタディスク上に配置した０．１ｍＬのゲル、ならびにフィルタディスク上に配置した０．１ｍＬの０．９％ＮａＣｌ溶液、および陰性対照として１ｃｍの長さの高密度ポリエチレン、および陽性対照として１ｃｍ×１ｃｍのラテックス片を、三重ウェルに投与した。Ｌ９２９マウス線維芽細胞のサブコンフルエント単層を直接覆うアガロース表面上に、それぞれを配置した。２４時間、５％ＣＯ2中で３７℃のインキュベーション後、任意の異常細胞形態および細胞溶解に対して、肉眼的および顕微鏡的に培養物を検査した。試料に近接した細胞溶解の領域に基づき、試験物品を０から４までスコア付けした。
【００９１】
実施例４からのゲルは、任意の細胞溶解または毒性を引き起こした証拠は示さず、細胞毒性に対して０点を得た。
【００９２】
実施例１１
ＩＳＯ  １０９９３−１０Ｌ  Ｂｉｏｌｏｇｉｃａｌ  Ｅｖａｌｕａｔｉｏｎ  ｏｆ  Ｍｅｄｉｃａｌ  Ｄｅｖｉｃｅｓ−Ｐａｒｔ  １０：Ｔｅｓｔｓ  ｆｏｒ  Ｉｒｒｉｔａｔｉｏｎ  ａｎｄ  Ｄｅｌａｙｅｄ−Ｔｙｐｅ  Ｈｙｐｅｒｓｅｎｓｉｔｉｖｉｔｙに従って、ＮＡＭＳＡによって、実施例４からのウサギにおけるゲルの皮内反応を評価した。ゲルの抽出物を０．９％ＮａＣｌ溶液（４：２０のゲル：生理食塩水の比）中で調製し、３匹の動物のそれぞれの背部右側の５つの別々の部位に、０．２ｍＬの抽出物を皮内注射した。各動物の背部左側に、抽出物対照を同様に注射した。紅斑および浮腫の徴候に対して、注射の２４、４８、および７２時間後に注射部位を観察した。紅斑および浮腫をそれぞれ、各動物の各時点に対する各部位において、０〜４のスケールでスコア付けした。スコア合計をスコアの総数で割ることによって、全体の平均スコアを決定した。
【００９３】
実施例４からのゲルは、全体の対照群のスコアと同様に、０の全体の平均スコアを有した。これは、ゲル抽出物からの紅斑または浮腫の徴候がないことを示す。
【００９４】
実施例１２
ヒアルロン酸ナトリウム塩、２ＭＤａの分子量を、０．０１Ｎ塩酸中のヒトコラーゲン（Ｉ）溶液（Ａｄｖａｎｃｅｄ  ＢｉｏＭａｔｒｉｘ）中に溶解した。溶液に、塩化ナトリウムを０．９重量％で添加し、ＭＥＳを１００ｍＭで添加し、混合した。ヒアルロン酸を１時間水和させ、注射器から注射器への混合によって、溶液を均質化した。１Ｎ水酸化ナトリウムの添加によって、溶液のｐＨを５．４に調節した。１−エチル−３−（３−ジメチルアミノプロピル）カルボジイミドＨＣｌ（５０ｍＭ）およびＮ−ヒドロキシスルホスクシンイミドナトリウム塩（５０ｍＭ）を、ヒアルロン酸／コラーゲン溶液に添加し、注射器から注射器への移動によって迅速に混合した。溶液をガラスバイアルに移し、４０００ＲＰＭで５分間遠心分離し、気泡を除去した。得られるゲルを４℃で１６時間反応させた。次いで、１００ミクロンの細孔径のメッシュを通して、ゲルを微粒子化した。サイズ決定後、４℃で３時間、７０％イソプロパノール／３０％水に対する、２０ｋＤａの分画分子量のセルロースエステル膜を通した透析によって、ゲルを滅菌した。次いで、緩衝液を４回交換し、４℃で７２時間、滅菌リン酸緩衝液、ｐＨ７．４に対して透析を継続した。次いで、ゲルを無菌条件下で注射器に分注した。
【００９５】
異なる濃度のヒアルロン酸およびコラーゲンを有するヒドロゲルを生成するために、この手順を使用した。必要な場合、２０ｋＤａの分画分子量の遠心濾過装置中で、０．０１Ｎ塩酸中のヒトコラーゲン（Ｉ）を、３ｍｇ／ｍＬから所望の反応濃度まで濃縮した。各ゲルの５０ｍＬの試料を合成し、７０％イソプロパノールへの曝露によって滅菌し、リン酸緩衝液、ｐＨ７．４に対する透析によって精製した。合成したゲルは、それらのレオロジー特性と共に、表２に記載される。Ａｎｔｏｎ  Ｐａａｒ  ＭＣＲ  ３０１を使用して、ゲルのレオロジー特性を特徴付けるために、振動平行板レオロジーを使用した。１ｍｍの隙間高さで２５ｍｍの板直径を使用した。２％のひずみおよび５Ｈｚで、貯蔵弾性率（Ｇ’）および損失弾性率（Ｇ”）を決定した。
【表２】
2018177818.tif 000009
【００９６】
実施例１３
ゲル中の生体高分子濃度を決定するために、水和ゲルの重量を乾燥ゲルの重量と比較した。ゲルの２ｍＬの試料を計量し、液体窒素中での急速冷凍、続いて、−５０℃および０．０２トールの凍結乾燥によって乾燥させた。適切な緩衝液の溶液もまた計量し、ゲルの塩含有量を構成するように同じ方法で乾燥させた。湿潤ゲルに対して１ｇ／ｍＬの密度を仮定して、乾燥重量を湿潤体積で割ることによって、ゲルの総固形分を計算し、ｍｇ／ｍＬでの値を得た。次いで、塩固形分をこの値から引き、ゲル中の生体高分子濃度を決定した。
【表３】
2018177818.tif 000010
【００９７】
実施例１４
ゲルに対する膨潤比を、初期の含水量と比較して決定し、リン酸緩衝液での平衡後のゲル質量の増加を監視することによって測定した。各ゲルに対して、約１ｍＬを１５ｍＬのファルコンチューブに注入し、計量し、続いて１０ｍＬのリン酸緩衝食塩水、ｐＨ７．４を添加した。ゲルを緩衝液と完全に混合し、３０秒間ボルテックスした。次いで、４℃で４８時間、ゲルを緩衝液中で平衡化させた。この後、５分間、スウィング型ロータ中で、４０００ＲＰＭで、懸濁液を遠心分離した。次いで、上清緩衝液を静かに移し、膨潤ゲルの重量を測定した。膨潤ゲルの最終重量を初期ゲルの重量で割ることによって、膨潤比を決定した。
【表４】
2018177818.tif 000011
【００９８】
実施例１５
ヒアルロン酸（８００ｍｇ、２ＭＤａの分子量）を０．０１Ｎ塩酸中の５０ｍＬの８ｍｇ／ｍＬのブタコラーゲン（Ｉ）溶液中に溶解した。溶液に、塩化ナトリウムを０．９重量％で添加し、２−［モルホリノ］エタンスルホン酸を１００ｍＭで添加し、混合した。ヒアルロン酸を１時間水和させ、注射器から注射器への混合によって、溶液を均質化した。１Ｎ水酸化ナトリウムの添加によって、溶液のｐＨを５．４に調節した。１−エチル−３−（３−ジメチルアミノプロピル）カルボジイミドＨＣｌ（５０ｍＭ）およびＮ−ヒドロキシスルホスクシンイミドナトリウム塩（５０ｍＭ）を、ヒアルロン酸／コラーゲン溶液に添加し、注射器から注射器への移動によって迅速に混合した。溶液をガラスバイアルに移し、４０００ＲＰＭで５分間遠心分離し、気泡を除去した。得られるゲルを４℃で１６時間反応させた。次いで、１００ミクロンの細孔径のメッシュを通して、ゲルを微粒子化した。サイズ決定後、４℃で３時間、７０％イソプロパノール／３０％水に対する、２０ｋＤａの分画分子量のセルロースエステル膜を通した透析によって、ゲルを滅菌した。
次いで、緩衝液を４回交換し、４℃で７２時間、滅菌リン酸緩衝液、ｐＨ７．４に対して透析を継続した。次いで、ゲルを無菌条件下で注射器に分注した。
【００９９】
実施例１６
ヌードマウスの背部の小切開を通るカニューレを介して、試料ヒドロゲルの皮下ボーラス注射（１ｍＬ）が実施される。注射される試料は、１６ｍｇ／ｍＬの架橋ヒアルロン酸、１６ｍｇ／ｍＬの架橋ヒトコラーゲン（Ｉ）、および実施例１２からの試料Ｂの架橋ヒアルロン酸−ヒトコラーゲン（Ｉ）ヒドロゲルからなる。６週目に、細胞内部成長および組織浸潤の組織学的評価と共に、試料の体積継続時間が決定される。架橋ヒアルロン酸は、９０％の体積継続時間を有し、架橋ヒトコラーゲン（Ｉ）は、３０％の体積継続時間を有し、架橋ヒアルロン酸−ヒトコラーゲン（Ｉ）は、８５％の体積継続時間を有することがわかる。組織学的評価は、架橋ヒアルロン酸および架橋コラーゲンが組織内部成長をほとんどまたは全く有しないことを示し、一方で、細胞および新しく沈着した細胞外マトリクスは、ヒアルロン酸−ヒトコラーゲン（Ｉ）試料全体にわたって見られる。
【０１００】
別段の指示がない限り、明細書および特許請求の範囲で使用される、成分の量、分子量、反応条件などの特性を表す全ての数字は、用語「約」によって全ての場合において修飾されるものとして理解されるものとする。したがって、反対の指示がない限り、明細書および添付の特許請求の範囲に記載される数値パラメータは、得られることが求められる所望の特性に応じて異なり得る、近似値である。少なくとも、かつ特許請求の範囲の同等物の原理の適用を制限する試みとしてではなく、各数値パラメータは、報告された重要な桁数を考慮して、かつ通常の丸め技術の適用によって、少なくとも解釈されるべきである。
【０１０１】
用語「ａ」、「ａｎ」、「ｔｈｅ」、および本発明を記載する文脈中（特に、以下の特許請求の範囲の文脈中）で使用される同様の指示対象は、本明細書に別段の指示がない限り、または文脈によって明確に矛盾しない限り、単数および複数の両方を含むと解釈されるものとする。本明細書に記載される全ての方法は、本明細書に別段の指示がない限り、または文脈によって明確に矛盾しない限り、任意の好適な順序で実施され得る。本明細書に提供されるありとあらゆる例または例示的な用語（例えば、「など」）の使用は、本発明の理解をより容易にすることのみを目的とし、いかなる特許請求の範囲にも制限を課さない。明細書中のいかなる用語も、本発明の実施に不可欠な任意の非請求の要素を示すものとして解釈されるべきではない。
【０１０２】
本明細書に開示される代替要素または実施形態の群分けは、制限することと解釈されるものではない。各群のメンバーは、個々に、または群の他のメンバーもしくは本明細書に見られる他の要素と任意に組み合わせて、言及および請求されてもよい。群の１つ以上のメンバーが、利便性および／または特許性の理由から、群に含まれるか、または群から削除され得ることが予想される。任意のそのような群への包含または群からの削除が行われる場合、本明細書は、修正された群を含有し、したがって、添付の特許請求の範囲に使用される全てのマーカッシュ群の記述を満たすものとみなされる。
【０１０３】
本発明を実施するための、本発明者らに既知の最良の形態を含む、ある特定の実施形態が本明細書に記載される。当然のことながら、これらの記載された実施形態の変化形は、上記の説明を読むことによって、当業者に明らかとなるであろう。本発明者らは、当業者が必要に応じて、記載された実施形態の変化形を採用することを予想し、本発明者らは、本発明が本明細書に具体的に記載されるものとは別の方法で実施されることを意図する。したがって、特許請求の範囲は、適用法によって認められるような、特許請求の範囲に記述される主題の全ての修正物および同等物を含む。さらに、本明細書に別段の指示がない限り、または文脈によって明確に矛盾しない限り、その全ての考えられる変化形における上記の要素の任意の組み合わせが考えられる。
【０１０４】
最後に、本明細書に開示される実施形態は、特許請求の範囲の原理を例示するものであることが理解されたい。採用され得る他の修正物は、特許請求の範囲内である。したがって、限定ではなく一例として、代替の実施形態が、本明細書の教示に従って利用されてもよい。したがって、特許請求の範囲は、正確に図示および記載されるような実施形態に限定されない。
【図１】
2018177818.tif 000012
【図２】
2018177818.tif 000013
【図３】
2018177818.tif 000014
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
軟組織美容製品における使用のための架橋高分子マトリクスであって、
ヒアルロン酸構成成分と、
コラーゲン構成成分と、
を含み、前記ヒアルロン酸構成成分は、架橋構成成分によって、前記コラーゲン構成成分に架橋され、
前記架橋構成成分は、複数の架橋単位を含み、前記架橋単位の少なくとも一部分は、エステル結合またはアミド結合を含み、
前記架橋高分子マトリクスが注入可能なヒドロゲル形態で水性液体中に分散されている、
架橋高分子マトリクス。
【請求項２】
前記ヒアルロン酸構成成分対前記コラーゲン構成成分の重量比（［重量ヒアルロン酸］／［重量コラーゲン］）０．５〜７の範囲を有する、請求項１に記載の架橋高分子マトリクス。
【請求項３】
前記ヒアルロン酸構成成分対前記コラーゲン構成成分の重量比（［重量ヒアルロン酸］／［重量コラーゲン］）１〜５の範囲を有する、請求項１に記載の架橋高分子マトリクス。
【請求項４】
前記ヒアルロン酸構成成分対前記コラーゲン構成成分の重量比（［重量ヒアルロン酸］／［重量コラーゲン］）１〜３の範囲を有する、請求項１に記載の架橋高分子マトリクス。
【請求項５】
前記ヒアルロン酸構成成分対前記コラーゲン構成成分の重量比（［重量ヒアルロン酸］／［重量コラーゲン］）１〜２の範囲を有する、請求項１に記載の架橋高分子マトリクス。
【請求項６】
前記ヒアルロン酸構成成分は、架橋前に２００，０００ダルトン〜１０，０００，０００ダルトンの平均分子量を有する、請求項１〜５のいずれか１項に記載の架橋高分子マトリクス。
【請求項７】
前記ヒアルロン酸構成成分は、架橋前に５００，０００ダルトン〜１，０００，０００ダルトンの平均分子量を有する、請求項６に記載の架橋高分子マトリクス。
【請求項８】
前記ヒアルロン酸構成成分は、架橋前に１，０００，０００ダルトン〜５，０００，０００ダルトンの平均分子量を有する、請求項６に記載の架橋高分子マトリクス。
【請求項９】
前記ヒアルロン酸構成成分は、架橋前に１，０００，０００ダルトン〜３，０００，０００ダルトンの平均分子量を有する、請求項６に記載の架橋高分子マトリクス。
【請求項１０】
前記水性溶液が水と塩を含む、請求項1〜９に記載の架橋高分子マトリクス。
【請求項１１】
前記塩が、リン酸緩衝液、塩化ナトリウム又は塩化カリウムである、請求項１０に記載の架橋高分子マトリクス。
【請求項１２】
前記水性溶液は、水、１００ｍＭ〜２００ｍＭの濃度の塩化ナトリウム、２ｍＭ〜３ｍＭの濃度の塩化カリウム、および５ｍＭ〜１５ｍＭの濃度のリン酸緩衝液を含み、前記液体のｐＨは、７〜８である、請求項１〜１１のいずれか１項に記載の架橋高分子マトリクス。
【請求項１３】
ヒアルロン酸構成成分およびコラーゲン構成成分を架橋し、それにより請求項１〜１２のいずれか１項に記載の架橋高分子マトリクスを製造する方法であって、
水溶液中でヒアルロン酸構成成分およびコラーゲン構成成分を溶解して反応前水溶液を形成し、前記反応前水溶液は、塩をさらに含み、あるいは４未満のｐＨを有し、
前記反応前水溶液から、
前記ヒアルロン酸構成成分、
前記コラーゲン構成成分、
水溶性カルボジイミド、
Ｎ−ヒドロキシスクシンイミドまたはＮ−ヒドロキシスルホスクシンイミド及び
任意に前記塩を含む、架橋反応混合物を形成し、
前記架橋反応混合物は、前記反応前水溶液よりも高いｐＨを有し、
前記架橋反応混合物を反応させ、それにより前記ヒアルロン酸および前記コラーゲンを架橋することを含む、
前記方法。
【請求項１４】
前記架橋反応混合物を形成することは、前記反応前水溶液の前記ｐＨを増加させることと、前記水溶性カルボジイミドを添加する前に、繊維形成を生じさせることと、を含む、請求項１３に記載の方法。
【請求項１５】
前記架橋反応混合物を形成することは、任意の繊維形成が生じる前に、前記水溶性カルボジイミドを前記反応前水溶液に添加することを含む、請求項１３に記載の方法。
【請求項１６】
前記塩は、前記架橋反応混合物中に８０ｍＭ〜３３０ｍＭの濃度の塩化ナトリウムを含む、請求項１３〜１５のいずれか１項に記載の方法。
【請求項１７】
前記水溶性カルボジイミドは、前記架橋反応混合物中の２０ｍＭ〜１００ｍＭの濃度の１−エチル−３−（３−ジメチルアミノプロピル）カルボジイミドである、請求項１３〜１６のいずれか１項に記載の方法。
【請求項１８】
前記架橋反応混合物は、１０ｍＭ〜１Ｍの濃度を有する非配位性緩衝液をさらに含む、請求項１３〜１７のいずれか１項に記載の方法。
【請求項１９】
１０ミクロン〜１００ミクロンの細孔径を有するメッシュを通して、前記架橋高分子マトリクスを微粒子化することをさらに含む、請求項１３〜１８のいずれか１項に記載の方法。
【請求項２０】
透析によって、前記架橋分子マトリクスを滅菌することをさらに含み、
前記透析は、リン酸緩衝液、塩化カリウム、および塩化ナトリウムを含む滅菌リン酸緩衝溶液に対するものであり、前記滅菌リン酸緩衝溶液は、ヒト生理学的流体に対して等浸透圧性であり、
前記透析は、５，０００ダルトン〜１，０００，０００ダルトンの分画分子量を有する膜を通す、
請求項１３〜１９のいずれか１項に記載の方法。
【請求項２１】
請求項１３に記載の方法において使用される架橋反応混合物である組成物であって、
ヒアルロン酸構成成分、
コラーゲン構成成分、
水溶性カルボジイミド、
Ｎ−ヒドロキシスクシンイミドまたはＮ−ヒドロキシスルホスクシンイミド及び
任意に塩を含み、水溶液である、
前記組成物。
【請求項２２】
前記ヒアルロン酸構成成分は、架橋前に１，０００，０００ダルトン〜５，０００，０００ダルトンの平均分子量を有する、請求項２１に記載の組成物。
【請求項２３】
前記塩は、２−（Ｎ−モルホリノ）エタンスルホン酸を含む、請求項２１〜２２のいずれか１項に記載の組成物。
【請求項２４】
請求項１〜１２のいずれか１項に記載の架橋高分子マトリクスを含む軟組織美容製品。
【請求項２５】
真皮充填剤である、請求項２４に記載の軟組織美容製品。
【請求項２６】
ヒトの組織中に注入又はインプラントすることによりヒトの解剖学的特徴の美容的な質を改善する為の美容デバイスであって、
請求項１〜１２のいずれか１項に記載の架橋高分子マトリクスを含む、美容デバイス。
【請求項２７】
真皮充填剤である、請求項２６に記載の美容デバイス。
【外国語明細書】
2018177818000001.pdf